(57)【特許請求の範囲】
【請求項１】
透明または半透明の合成樹脂からなる両端が開口した筒状の苗木保護カバーであって、
（１）３８０ｎｍ以下の波長の光線の平均透過率が５％以下であり、
（２）４００〜８００ｎｍの波長の光線の平均透過率が６５〜８５％であり、
（３）４００〜７２０ｎｍの波長の光線のうち最大透過率を示す光線の透過率Ｍと、５５０〜７２０ｎｍの波長の光線の平均透過率Ａとの比率Ｒ（Ｒ＝Ｍ／Ａ）が１．８０〜１．１０である、
光線透過特性を有するものであることを特徴とする苗木保護カバー。
【請求項２】
合成樹脂が、ランダムポリプロピレン５０〜９０重量％と、ブロックポリプロピレン及び／又は高密度ポリエチレン１０〜５０重量％とにより構成される混合合成樹脂である請求項１記載の苗木保護カバー。
【請求項３】
合成樹脂が、ランダムポリプロピレンとブロックポリプロピレンの共重合樹脂である請求項１記載の苗木保護カバー。
【請求項４】
合成樹脂が、メタロセン触媒を用いて重合せしめられたポリエチレン及び／又はメタロセン触媒を用いて重合せしめられたポリプロピレン５０〜９０重量％と、高密度ポリエチレン５０〜１０重量％とにより構成される混合合成樹脂である請求項１記載の苗木保護カバー。
【発明の詳細な説明】
【０００１】
【発明の属する技術分野】
本発明は、植樹した苗木を保護するために、苗木に被せて使用する両端が開口した筒状の苗木保護カバーに係り、特に苗木の枝の横方向への生長を抑制し、上方向への生長を促進させる苗木保護カバーに関するものである。
【０００２】
【従来の技術】
従来より、山林に植樹した苗木が、鹿、兎、鼠等の動物に食べられたりすること（獣害）を防止するため、植樹した苗木がある程度成長するまで、両端面が開口した透明或いは半透明の筒状の苗木保護カバーを被せて育成する方法が採用されている。
【０００３】
この苗木保護カバーとしては、ポリプロピレン等の合成樹脂を適宜の形成方法により、透明または半透明の両端が開口した円筒形や角筒形などの筒状に成形したものが使用されている。
【０００４】
【発明が解決しようとする課題】
ところで、上記のような苗木保護カバーは、植樹した苗木に被せて使用するものであるため、当然のことながら苗木は苗木保護カバー内の限られた空間で生長するものである。筒状の苗木保護カバーは、筒長さ１４０〜１８０ｃｍで筒径が１０〜１５ｃｍ程度のものであり、したがって、横方向への生長、すなわち、枝葉が横方向に広がるように生長した場合には、苗木保護カバー内の空間が密閉されてしまうため、通気性を損ない、密閉された空間内の温度や湿度が上昇し、外気温との差が大きくなり、苗木の生長に支障を来すばかりでなく、苗木が枯れてしまうおそれもあるものであった。
【０００５】
苗木は、外気温を感じて、気温が徐々に低くなると、冬に向かって樹皮が生長し寒さに対する準備がなされ寒い冬の季節を乗り切ることができるものであるが、苗木保護カバー内の温度と外気温との差が大きく、苗木保護カバー内の温度が高いと、冬に向かう準備がなされず、冬に入り急に苗木保護カバー内の温度が低下すると、寒い冬の季節を乗り越えることができず枯れてしまうことも懸念されるものであった。
【０００６】
また、ヒノキやケヤキの苗木は梢端を下垂しながら伸長生長する性質があり、透明或いは半透明の筒状の苗木保護カバーの中で梢端が立ち上がることができずに成木となったとき、幹が屈曲したままになってしまうものが、しばしば発生する。さらに極端な場合には、幹が生長方向に一回転してループ状を呈するものも発生することがあった。
このように、幹が屈曲したまま、またはループ状を呈して成木となったものは、材木用の原木として価値がなくなってしまうという問題点があった。
【０００７】
本発明は、上記した欠点を改善するためになされたものであり、苗木の生長を促進して、枝葉が横方向に広がるように生長するのを抑制し、苗木保護カバー内の空間が横方向に生長した枝葉に密閉されてしまうのを防止するとともに、幹が屈曲したり、ループ状に生長するのを防止できる苗木保護カバーを提供するものである。
【０００８】
【課題を解決するための手段】
すなわち、本発明の苗木保護カバーは、透明または半透明の合成樹脂からなり、（１）３８０ｎｍ以下の波長の光線の平均透過率が５％以下であり、（２）４００〜８００ｎｍの光線の平均透過率が６５〜８５％であり、（３）４００〜７２０ｎｍの波長の光線のうち最大透過率を示す光線の透過率Ｍと、５５０〜７２０ｎｍの波長の光線の平均透過率Ａとの比率Ｒ（Ｒ＝Ｍ／Ａ）が１．８０〜１．１０である光線透過特性を有する、両端が開口した筒状の苗木保護カバーである。
本明細書の光線の透過率とは、全光線透過率をいうものである。
【０００９】
【発明の実施の形態】
本発明の苗木保護カバーを形成する合成樹脂としては、長期間にわたり屋外に放置しておいても、容易に割れるようなことがなく、しかも、苗木の生長に必要なだけの太陽光を、保護カバー内に透過し得るものであれば、いずれのものでも使用できる。具体的には、塩化ビニル系合成樹脂、オレフィン系合成樹脂などが挙げられるが、一般的にはポリプロピレン（ランダムポリプロピレン、ブロックポリプロピレン、シンジオタクチックポリプロピレン）を主体としたものが使用される。
【００１０】
上記のポリプロピレンとして好ましくは、ランダムポリプロピレンを主体とし、これに、ブロックポリプロピレン及び／又は高密度ポリエチレンを１０〜５０重量％の範囲、より好ましくは１５〜３０重量％の範囲で混合した混合ポリプロピレンを使用するのが好ましい。
即ち、このランダムポリプロピレンは、透明性に優れ、苗木の生長に必要な太陽光を確保する上で好適である反面、強度的な問題があり、それを補うために、このランダムポリプロピレンに、上記範囲でブロックポリプロピレン及び／又は高密度ポリエチレンを混合したものを使用するのが望ましいのである。
【００１１】
また、上記の混合ポリプロピレンに代えて、ランダムポリプロピレンとブロックポリプロピレンとを共重合させて得た、ランダムポリプロピレンとブロックポリプロピレンの特性を兼ね備えるプロピレン共重合体や、メタロセン触媒を用いて重合せしめられたポリエチレン及び／又はメタロセン触媒を用いて重合せしめられたポリプロピレン５０〜９０重量％と、高密度ポリエチレン５０〜１０重量％とからなる混合合成樹脂を使用しても、上記の混合ポリプロピレンを使用した場合と同様の特性を有する苗木保護カバーを得ることができる。
【００１２】
なお、本発明の苗木保護カバーを得る上では、上記の混合ポリプロピレンあるいはプロピレン共重合体を使用するのが好ましいが、得られる苗木保護カバーの特性を損なわない範囲であれば、上記の混合ポリプロピレンあるいはプロピレン共重合体に、他の重合体、例えば、低密度ポリエチレン、超低密度ポリエチレン、線状低密度ポリエチレン、中密度ポリエチレン等のポリエチレン；エチレン−酢酸ビニル共重合体、エチレン−（メタ）アクリル酸エステル共重合体、エチレン−α−オレフィン共重合体等のエチレン系共重合体；ポリブテン、ブテン−α−オレフィン共重合体等のブテン系重合体；オレフィン系ゴム；水素添加スチレン−ブタジエンゴムや水素添加スチレン−イソプレンゴム等の水素添加ゴム；等を混合しても差し支えない。
また、長期間にわたって屋外に設置しておいても容易に割れるようなことが泣く、しかも、苗木の生長に必要なだけの太陽光を保護かバー内へ透過し得るという特性を備える苗木保護カバーを得ることができるものであれば、上記以外の合成樹脂を用いて、苗木保護カバーを得ることも可能である。
【００１３】
本発明の苗木保護カバーにおいて、３８０ｎｍ以下の波長の光線の平均透過率を５％以下にするには、苗木保護カバーを形成する合成樹脂に紫外線吸収剤添加することによって達成される。使用可能な紫外線吸収剤としては、ハイドロキノン、ハイドロキノンジサリチレート等のハイドロキノン系紫外線吸収剤；フェニルサリチレート、ｐ−オクチルフェニルサリチレート、４−第３ブチルフェニルサリチレート、ｐ−ｔ−ブチルフェニルサリチレート、サリチリ酸誘導体等のサリチリ酸系紫外線吸収剤；レソシノールモノベンゾエート等のベンゾエート系紫外線吸収剤；４−ヒドロキシ−４−メトキシベンゾフェノン、２−ヒドロキシ−４−メトキシベンゾフェノン、２−ヒドロキシ−５−クロルベンゾフェノン、２−ヒドロキシ−４−メトキシ−２’−カルボキシベンゾフェノン、２−ヒドロキシ−４−ベンゾイルオキシベンゾフェノン、２，２’−ジヒドロキシ−４−メトキシベンゾフェノン、２−ヒドロキシ−４−メトキシ−５−スルホンベンゾフェノン、２−ヒドロキシ−４−メトキシ−４’−メチルベンゾフェノン、２−ヒドロキシ−４−オクトキシベンゾフェノン、４−ドデシルオキシ−２−ヒドロキシベンゾフェノン、２−ヒドロキシ−４−ステアリルオキシベンゾフェノン、２−ヒドロキシ−４−ベンジルオキシベンゾフェノン、２，２’−ジヒドロキシ−４，４’−ジメトキシベンゾフェノン、２，２’−ジヒドロキシ−４，４’−ジメトキシ−５−ナトリウムスルホベンゾフェノン、２，４−ジヒドロキシベンゾフェノン、２，２’−ジヒドロキシ−４−ｎ−オクトキシベンゾフェノン、２，２’，４，４’−テトラヒドロキシベンゾフェノン等のベンゾフェノン系紫外線吸収剤；２−（２’−ヒドロキシ−５’−メチルフェニル）ベンゾトリアゾール、２−（２’−ヒドロキシ−５’−メチルフェニル）−５−カルボン酸ブチルエステルベンゾトリアゾール、２−（２’−ヒドロキシ−５’−メチルフェニル）−５，６−ジクロルベンゾトリアゾール、２−（２’−ヒドロキシ−５’−メチルフェニル）−５−エチルスルホンベンゾトリアゾール、２−（２’−ヒドロキシ−５’−第３ブチルフェニル）−５−クロルベンゾトリアゾール、２−（２’−ヒドロキシ−５’−第３ブチルフェニル）ベンゾトリアゾール、２−（２’−ヒドロキシ−５’−アミルフェニル）ベンゾトリアゾール、２−（２’−ヒドロキシ−３’，５’−ジメチルフェニル）ベンゾトリアゾール、２−（２’−ヒドロキシ−３’，５’−ジメチルフェニル）−５−メトキシベンゾトリアゾール、２−（２’−ステアリルオキシ−３’，５’−ジメチルフェニル）−５−メチルベンゾトリアゾール、２−（２’−メチル−４’ヒドロキシフェニル）ベンゾトリアゾール、２−（２’−ヒドロキシ−５−カルボン酸フェニル）ベンゾトリアゾール、２−（２’−ヒドロキシ−３’−メチル−５’−第３ブチルフェニル）ベンゾトリアゾール、２−（２’−ヒドロキシ−３’，５’−ジ第３ブチルフェニル）−５−クロルベンゾトリアゾール、２−（２’−ヒドロキシ−５’−メトキシフェニル）ベンゾトリアゾール、２−（２’−ヒドロキシ−５’−シクロヘキシルフェニル）ベンゾトリアゾール、２−（２’−ヒドロキシ−５’−フェニルフェニル）−５−クロルベンゾトリアゾール、２−（２’−ヒドロキシ−４’，５’−ジメチルフェニル）−５−カルボン酸ブチルエステルベンゾトリアゾール、２−（２’−ヒドロキシ−３’，５’−ジクロルフェニル）ベンゾトリアゾール、２−（２’−ヒドロキシ−４’，５’−ジクロルフェニル）ベンゾトリアゾール、２−（２’−ヒドロキシ−３’，５’−ジメチルフェニル）−５−エチルスルホンベンゾトリアゾール、２−（２’−ヒドロキシ−５’−フェニルフェニル）ベンゾトリアゾール、２−（２’−ヒドロキシ−４’−オクトキシフェニル）ベンゾトリアゾール、２−（２’−ヒドロキシ−５’−メトキシフェニル）−５−メチルベンゾトリアゾール、２−（２’−アセトキシ−５’−メチルフェニル）ベンゾトリアゾール、２−（２’−ヒドロキシ−３’−第３ブチル−５’−メチルフェニル）−５−クロルベンゾトリアゾール等のベンゾトリアゾール系紫外線吸収剤などが使用できる。これら紫外線吸収剤のうち、ベンゾトリアゾール系のものが好適である。これらの紫外線吸収剤は、一種又は二種以上を併用して添加することができ、その添加量は、３８０ｎｍ以下の波長の光線の平均透過率を５％以下にする、という要件を満足するように調整する必要があるが、合成樹脂１００重量部に対して０．０１〜０．５重量部、好ましくは０．０５〜０．１重量部である。
【００１４】
本発明の苗木保護カバーにおいて、４００〜８００ｎｍの波長の光線の平均透過率が６５〜８５％とし、４００〜７２０ｎｍの波長の光線のうち最大透過率を示す光線の透過率Ｍと、５５０〜７２０ｎｍの波長の光線の平均透過率Ａとの比率ＲがＲ＝１．８０〜１．１０にするには、青色系着色剤を主体とした着色剤を添加することにより達成される。
青色系着色剤としては、ウルトラマリン、ベルリンブルー、コバルトブルー、セルリアンブルー、アルカリブルーレーキ、ピーコックブルーレーキ、ファナトーンブルー６Ｇ、ビクトリアブルーレーキ、フタロシアニンブルーＧやシアンブルーＢなどのフタロシアニン系着色剤、モンストラルブルーＢ、ファストスカイブルー、インダンスレンブルーＲＳやインダンスレンブルーＢＣなどのインダンスレン系着色剤、インジゴなどが掲げられる。
青色系着色剤の添加だけで、４００〜８００ｎｍの波長の光線の平均透過率が６５〜８５％とし、４００〜７２０ｎｍの波長の光線のうち最大透過率を示す光線の透過率Ｍと、５５０〜７２０ｎｍの波長の光線の平均透過率Ａとの比率ＲがＲ＝１．８０〜１．１０にすることができる場合には、他の着色剤を添加する必要はないが、使用する青色系着色剤によっては、単独使用では上記の条件を充足することができない場合には、青色系以外の着色剤と組み合わせることもできるが、青色系着色剤を主体とする必要がある。青色系着色剤を主体とするとは、着色剤成分中における青色系着色剤の比率が５０重量％以上のものをいう。
【００１５】
青色系着色剤以外の着色剤としては、黄色系着色剤、橙色系着色剤、褐色系着色剤、赤色系着色剤、紫色系着色剤、緑色系着色剤などが使用できる。
黄色系着色剤としては、クロム黄、ジンクイエロー、レモンイエロー、カドミウムイエロー、マルス黄、オーカー、チタンイエロー、銅シアナミド、鉛酸カルシウム、ナフトールイエローＳ、ハンザイエロー１０Ｇ、ハンザイエロー５Ｇ、ハンザイエロー３Ｇ、ハンザイエローＧ、ハンザイエローＧＲ、ハンザイエローＡ、ハンザイエローＲＮ、ハンザイエローＲ、ピグメントイエローＬ、ベンジジンイエロー、ベンジジンイエローＧ、ベンジジンイエローＧＲ、パーマネントイエローＮＣＧ、パーマネントイエローＦＧＬ、パーマネントイエローＨ１０Ｇ、パーマネントイエローＨＲ、バルカンファストイエロー５Ｇ、バルカンファストイエローＲ、タートラジンレーキ、キノリンイエローレーキ、アンスラゲンイエロー６ＧＬ、アンスラピリミジンイエロー、クロモフタルイエロー、ノボパームイエローＨ２Ｇ、イソインドリノンイエロー等のイソインドリン系着色剤などが挙げられる。
【００１６】
橙色系着色剤としては、クロムオレンジ、クロムバーミリオン、スーダンＩ、パーマネントオレンジ、パーマネントオレンジＧＴＲ、モノライトファストオレンジ、バルカンファストオレンジ、ベンジジンオレンジＧ、ペルシアンオレンジ、インダンスレンブリリアントオレンジＧＫ、インダンスレンブリリアントオレンジＲＫ、インダンスレンブリリアントオレンジＲＫ、ノボパームオレンジＨＬ、リソールファストオレンジ３ＧＬ、ローダミンレーキなどが挙げられる。
【００１７】
褐色系着色剤としては、酸化鉄、アンバー、パーマネントブラウンＦＧ、バラブラウンなどが挙げられ、赤色系着色剤としては、ベンガラ、鉛丹、バーミリオン、カドミウムレッド、カドミウムマーキュリーレッド、アンチモン朱、パーマネントレッド４Ｒ、パーマネントレッドＦ２Ｒ、パーマネントレッドＦ４Ｒ、パーマネントレッドＦ５Ｒ、パーマネントレッドＦ５ＲＫ、パーマネントレッドＢＬ、パーマネントレッドＦＲＬ、パーマネントレッドＦＧＲ、パーマネントレッドＦＲＬＬ、パーマネントレッドＦ４ＲＨ、パラレッド、ファイヤーレッド、パラクロルオルトニトロアニリンレッド、リソールファストスカーレットＧ、ブリリアントファストスカーレット、ブリリアントカーミンＢＳ、ブリリアントカーミン６Ｂ、ファストスカーレットＶＤ、バルカンファストルビンＢ、バルカンファストピンクＧ、ライトファストレッドトナーＢ、ライトファストレッドトナーＲ、パーマネントカーミンＦＢ、ピラロゾンレッド、リソールレッド、レーキレッドＣ、レーキレッドＤ、アンソシンＢ、ブリリアントスカーレットＧ、リソールルビンＧＫ、ピグメントスカーレット３Ｂ、ボルドー５Ｂ、ボルドー１０Ｂ、トルイジンマルーン、パーマネントボルドーＦ２Ｒ、ヘリオボルドーＢＬ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、ＰＶカーミンＨＲ、ＰＶカーミンＨＦ３Ｃ、ＰＶカーミンＨＦ４Ｃ、クロモフタールレッドＢＲ、クロモフタールボルドーＲ、モノライトファストレッドＹＳ、インダンスレンスカーレットＲ、チンクアシアレッドＹ、チンクアシアレッドＢ、チンクアシアバイオレットＲ、パーマネントピンクＥ、パーマネントカーミンＦＢＢ、ＰＶファストレッドＨＦ４Ｂ、ＰＶレッドＨＦ２Ｂなどが挙げられる。
【００１８】
紫色系着色剤としては、コバルト紫、マンガン紫、ファストバイオレットＢ、メチルバイオレットレーキ、インダンスレンブリリアントバイオレットＲＲ、ジオキサジンバイオレットなどが挙げられ、緑色系着色剤としては、クロムグリーン、ジンクグリーン、酸化クロム、ビリジアン、エメラルドグリーン、コバルトグリーン、ピグメントグリーンＢ、ナフトールグリーンＢ、グリーンゴールド、アシッドグリーンレーキ、マラカイトグリーンレーキ、フタロシアニングリーン、ポリクロルブロム銅フタロシアニンなどが挙げられる。
【００１９】
青色系着色剤を主体とする着色剤の配合組成および添加量は、上記の光線透過率の条件を満足させるように調整する必要があるが、合成樹脂１００重量部に対し、０．０５〜５．０重量部、好ましくは０．１〜３．０重量部である。
苗木保護カバーを形成する合成樹脂には、上記の紫外線吸収剤、着色剤の他に必要に応じて帯電防止剤、ヒンダードアミン系光安定剤、酸化防止剤、滑剤、ブロッキング防止剤、無機充填剤等の各種添加剤を添加することができる。
特にヒンダードアミン系光安定剤を添加すると、長期にわたり屋外で使用しても光劣化などを起こすことなく、長期間にわたって植樹された木を、鹿や兎やネズミなどの動物による食害から保護することができるものである。
【００２０】
ヒンダードアミン系光安定剤としては、例えば、化１に示すようなものから選ばれる一種または二種以上を併用して使用することができる。ヒンダードアミン系光安定剤は、合成樹脂１００重量部に対して、０．１〜５．０重量部、好ましくは０．２〜３．０重量部である。
ヒンダードアミン系光安定剤の添加量が上記範囲未満であると、長期にわたって透明性を維持し難い傾向があり、また、苗木保護カバーに割れ等が発生し易い傾向がある。ヒンダードアミン系光安定剤の添加量が上記範囲を越えると、コスト高になり、また添加したヒンダードアミン系光安定剤が苗木保護カバーの表面にブルームして透明性を低下させたり、塵埃が付着し易くなる傾向がある。
【００２１】
【化１】
0003615107.tif 000002
【００２２】
本発明の苗木保護カバーを適用し、苗木の生長を促進して、枝葉が横方向に広がるように生長するのを抑制し、苗木保護カバー内の空間が横方向に生長した枝葉に密閉されてしまうのを防止することができる苗木としては、ヤナギ科、クルミ科、カバノキ科、ブナ科、ニレ科、クスノキ科、バラ科、カエデ科、ツツジ科、モクセイ科などの広葉樹の苗木や、コウヤマキ属、アスナロ属、スギ属、カヤ属、トガサワラ属、ツガ属、ネズコ属、ヒノキ属、イチイ属、モミ属、カラマツ属、トウヒ属、マツ属、ネズミサシ属、ビャクシン属、イヌカラマツ属、イヌスギ属、メタセコイア属、タイワンスギ属、シマモミ属、コウヨウザン属、イトスギ属などの針葉樹の苗木が挙げられる。
【００２３】
具体的な広葉樹木としては、ブナ、シオジ、トチノキ、イタヤカエデ、サワグルミ、タブ、シイ、カシ、イスノキ、ダケンカンバ、シデ類、アズサ、ナラ類、ケヤキ、カツラ，ホオノキ、ヤマザクラ、シナノキ、ヤチダモ、カバノキ、センノキなどがあり、針葉樹木としては、クロマツ、モミ、ツガ、スギ、ヒノキ、アカマツ、ウラジロモミ、コメツガ、シラベ、アオモリトドマツ、トウヒ、カラマツ、ハイマツ、トドマツ、エゾマツ、トガサワラ、チョウセンゴヨウ、チョウセンハリモミ、ヤツガタケトウヒ、ヒバ、アスナロ、ヒマラヤスギなどがある。
【００２４】
【実施例】
以下、具体的な実施例を掲げて本発明を説明するが、本発明の苗木保護カバーは、以下に示される実施例に限定されるものではない。
【００２５】
【実施例】
実施例１〜４、比較例１〜３
表１に示す配合からなるポリプロピレンを主体とする合成樹脂組成物を、押出機のＴダイより押し出して、厚さ０．７ｍｍのシートを得た。
得られたシートを所定形状に打ち抜くと共に、所定箇所に折り目線を形成し、折り曲げてから超音波溶着して１辺が６ｃｍで長さ１４０ｃｍの六角筒状の苗木保護カバーを得た。
得られた苗木保護カバーでヒノキの苗木を被覆して１年間育苗を行なった。苗木の枝葉の生育状況および、苗木の梢端の立ち上がり状況を観察した。その結果を表１に示す。
【００２６】
【表１】
0003615107.tif 000003
【００２７】
苗木の枝葉の生育状況：
◎……枝葉が横方向に広がっておらず、苗木保護カバー内の空間に充分な余裕がある。
○……枝葉がやや横方向に広がっているが、苗木保護カバー内の空間にまだ余裕がある。
×……枝葉が横方向に広がり、苗木保護カバー内の空間が枝葉によって密閉に近い状態になっている。
苗木の梢端の立ち上がり状況：
◎……梢端が立ち上がった状態である。
×……梢端が下垂した状態である。
【００２８】
【発明の効果】
本発明の苗木保護カバーは、透明又は半透明の合成樹脂からなり、３８０ｎｍ以下の波長の光線の平均透過率が５％以下、４００〜８００ｎｍの波長の光線の平均透過率が６５〜８５％、４００〜７２０ｎｍの波長の光線のうち最大透過率を示す光線の透過率Ｍと５５０〜７２０ｎｍの波長の光線の平均透過率Ａとの比率Ｒ（Ｒ＝Ｍ／Ａ）が１．８０〜１．１０となるように構成されているので、枝葉が横方向に広がらずに苗木の生長が促進され、苗木保護カバー内の空間が横方向に生長した枝葉に密閉されてしまうのを防止できるものである。さらに、梢端が下垂したまま苗木が成長するのを防止することができ、幹が屈曲したり、ループ状に生長するのを防止できるものである。